(57)【要約】      （修正有）【課題】整形外科用の固定デバイスの分野における改善を行うこと。【解決手段】異なる分解速度を有する少なくとも２つの分解ゾーンを備える移植物２であって、該少なくとも２つの分解ゾーンは、該移植物の遠位部分における第一の分解ゾーン４、および該移植物の近位部分における第二の分解ゾーン６を備える、移植物。ある実施形態において、上記移植物は、上記移植物の中間部分における第三の分解ゾーンをさらに備え、該中間部分は、該移植物の上記遠位部分と上記近位部分との間に位置する。【選択図】図１Ａ
2010240412.tif 000002
【特許請求の範囲】
【請求項１】
異なる分解速度を有する少なくとも２つの分解ゾーンを備える移植物であって、該少なくとも２つの分解ゾーンは、該移植物の遠位部分における第一の分解ゾーン、および該移植物の近位部分における第二の分解ゾーンを備える、移植物。
【請求項２】
前記移植物の中間部分における第三の分解ゾーンをさらに備え、該中間部分は、該移植物の前記遠位部分と前記近位部分との間に位置する、請求項１に記載の移植物。
【請求項３】
前記第一の分解ゾーンが、前記第二の分解ゾーンより速い分解速度を有する、請求項１に記載の移植物。
【請求項４】
前記第一の分解ゾーンが、前記第三の分解ゾーンより速い分解速度を有し、そして該第三の分解ゾーンが、前記第二の分解ゾーンより速い分解速度を有する、請求項２に記載の移植物。
【請求項５】
前記第一の分解ゾーンが、前記第二の分解ゾーンとは異なる組成を有する、請求項１に記載の移植物。
【請求項６】
前記第一の分解ゾーンが、前記第二の分解ゾーンの組成と同じである組成を有する、請求項１に記載の移植物。
【請求項７】
骨伝導性無機相をさらに備える、請求項１に記載の移植物。
【請求項８】
前記第一の分解ゾーンと前記第二の分解ゾーンとの間に界面をさらに備える、請求項１に記載の移植物。
【請求項９】
前記第一の分解ゾーンと前記第三の分解ゾーンとの間、および該第三の分解ゾーンと前記第二の分解ゾーンとの間のうちの少なくとも一方に、界面をさらに備える、請求項２に記載の移植物。
【請求項１０】
前記第一の分解ゾーンと前記第二の分解ゾーンとの間に中間相をさらに備える、請求項１に記載の移植物。
【請求項１１】
前記第一の分解ゾーンと前記第三の分解ゾーンとの間、および該第三の分解ゾーンと前記第二の分解ゾーンとの間のうちの少なくとも一方に、中間相をさらに備える、請求項２に記載の移植物。
【請求項１２】
前記移植物が、整形外科用修復デバイスおよび軟部組織修復デバイスからなる群より選択され得る、請求項１に記載の移植物。
【請求項１３】
前記移植物が骨アンカーである、請求項１に記載の移植物。
【請求項１４】
前記分解ゾーンが、ポリエステル、ポリエステルポリアルキレンオキシドコポリマー、ポリオルトエステル、ポリヒドロキシブチレート、ポリヒドロキシアルカノエート、ポリ酸無水物、ポリアミン、ポリカーボネート、これらのコポリマーおよび組み合わせからなる群より選択される材料を含む、請求項１に記載の移植物。
【請求項１５】
少なくとも１つの分解ゾーンが多孔質構造を含む、請求項１に記載の移植物。
【請求項１６】
前記第一の分解ゾーンが、前記第二の分解ゾーンより非晶質性が高い領域を含む、請求項１に記載の移植物。
【請求項１７】
前記第二の分解ゾーンが、前記第一の分解ゾーンより結晶性が高い領域を含む、請求項１に記載の移植物。
【請求項１８】
生物活性薬剤をさらに含む、請求項１に記載の移植物。
【請求項１９】
少なくとも１つの分解ゾーンが、ポリマー薬物を含む、請求項１に記載の移植物。
【請求項２０】
少なくとも１つの分解ゾーンの分解速度が、生物活性薬剤の溶出に対応する、請求項１に記載の移植物。
【発明の詳細な説明】
【技術分野】
【０００１】
（関連出願の引用）
本願は、２００９年３月３１日に出願された米国仮出願番号６１／１６５，０４３の利益を主張する。この米国仮出願の全内容は、本明細書中に参考として援用される。
【０００２】
（技術分野）
本開示は、分解性移植物に関し、そしてより特定すると、１つより多くの分解ゾーンを有する医療デバイスに関する。
【背景技術】
【０００３】
整形外科用の固定デバイス（例えば、軟部組織を骨に接近させるために使用されるアンカー）は、当該分野において周知である。縫合糸アンカーは、種々の構成を有し得、そして種々の材料（生分解性材料および非生分解性材料が挙げられる）から構築され得る。
【発明の概要】
【発明が解決しようとする課題】
【０００４】
現在の整形外科用の固定デバイスは、満足に働くが、この分野における改善が望まれている。
【課題を解決するための手段】
【０００５】
上記課題を解決するために、本発明は、例えば、以下を提供する：
（項目１）  
異なる分解速度を有する少なくとも２つの分解ゾーンを備える移植物であって、該少なくとも２つの分解ゾーンは、該移植物の遠位部分における第一の分解ゾーン、および該移植物の近位部分における第二の分解ゾーンを備える、移植物。
（項目２）
上記移植物の中間部分における第三の分解ゾーンをさらに備え、該中間部分は、該移植物の上記遠位部分と上記近位部分との間に位置する、上記項目に記載の移植物。
（項目３）
上記第一の分解ゾーンが、上記第二の分解ゾーンより速い分解速度を有する、上記項目のうちのいずれかに記載の移植物。
（項目４）
上記第一の分解ゾーンが、上記第三の分解ゾーンより速い分解速度を有し、そして該第三の分解ゾーンが、上記第二の分解ゾーンより速い分解速度を有する、上記項目のうちのいずれかに記載の移植物。
（項目５）
上記第一の分解ゾーンが、上記第二の分解ゾーンとは異なる組成を有する、上記項目のうちのいずれかに記載の移植物。
（項目６）
上記第一の分解ゾーンが、上記第二の分解ゾーンの組成と同じである組成を有する、上記項目のうちのいずれかに記載の移植物。
（項目７）
骨伝導性無機相をさらに備える、上記項目のうちのいずれかに記載の移植物。
（項目８）
上記第一の分解ゾーンと上記第二の分解ゾーンとの間に界面をさらに備える、上記項目のうちのいずれかに記載の移植物。
（項目９）
上記第一の分解ゾーンと上記第三の分解ゾーンとの間、および該第三の分解ゾーンと上記第二の分解ゾーンとの間のうちの少なくとも一方に、界面をさらに備える、上記項目のうちのいずれかに記載の移植物。
（項目１０）
上記第一の分解ゾーンと上記第二の分解ゾーンとの間に中間相をさらに備える、上記項目のうちのいずれかに記載の移植物。
（項目１１）
上記第一の分解ゾーンと上記第三の分解ゾーンとの間、および該第三の分解ゾーンと上記第二の分解ゾーンとの間のうちの少なくとも一方に、中間相をさらに備える、上記項目のうちのいずれかに記載の移植物。
（項目１２）
上記移植物が、整形外科用修復デバイスおよび軟部組織修復デバイスからなる群より選択され得る、上記項目のうちのいずれかに記載の移植物。
（項目１３）
上記移植物が骨アンカーである、上記項目のうちのいずれかに記載の移植物。
（項目１４）
上記分解ゾーンが、ポリエステル、ポリエステルポリアルキレンオキシドコポリマー、ポリオルトエステル、ポリヒドロキシブチレート、ポリヒドロキシアルカノエート、ポリ酸無水物、ポリアミン、ポリカーボネート、これらのコポリマーおよび組み合わせからなる群より選択される材料を含む、上記項目のうちのいずれかに記載の移植物。
（項目１５）
少なくとも１つの分解ゾーンが多孔質構造を含む、上記項目のうちのいずれかに記載の移植物。
（項目１６）
上記第一の分解ゾーンが、上記第二の分解ゾーンより非晶質性が高い領域を含む、上記項目のうちのいずれかに記載の移植物。
（項目１７）
上記第二の分解ゾーンが、上記第一の分解ゾーンより結晶性が高い領域を含む、上記項目のうちのいずれかに記載の移植物。
（項目１８）
生物活性薬剤をさらに含む、上記項目のうちのいずれかに記載の移植物。
（項目１９）
少なくとも１つの分解ゾーンが、ポリマー薬物を含む、上記項目のうちのいずれかに記載の移植物。
（項目２０）
少なくとも１つの分解ゾーンの分解速度が、生物活性薬剤の溶出に対応する、上記項目のうちのいずれかに記載の移植物。
【０００６】
１つより多くの分解ゾーンまたは分解機構を有する医療デバイスが、整形外科用修復デバイスおよび軟部組織固定デバイスのために使用される。
【０００７】
（要旨）
移植物が、本明細書中に記載される。この移植物は、少なくとも２つの分解ゾーン（すなわち、この移植物の遠位部分にある第一の分解ゾーン、およびこの移植物の近位部分にある第二の分解ゾーン）を備える。この移植物の第一の分解ゾーンは、第二の分解ゾーンより速い分解速度を有し得る。第一の分解ゾーンの組成は、第二の分解ゾーンと異なる組成であっても、同じ組成であってもよい。
【０００８】
特定の実施形態において、この移植物は、この移植物の中間部分に第三の分解ゾーンを備え、この中間部分は、この移植物の遠位部分と近位部分との間に位置する。さらに、第一の分解ゾーンは、第三の分解ゾーンより速い分解速度を有し得、そして第三の分解ゾーンは、第二の分解ゾーンより速い分解速度を有し得る。
【０００９】
本開示の移植物は、これらの分解ゾーンの間のうちの少なくとも１つに界面を備え得る。例えば、この移植物は、第一の分解ゾーンと第二の分解ゾーンとの間に界面を備え得る。別の実施形態において、この移植物は、第一の分解ゾーンと第三の分解ゾーンとの間、および第三の分解ゾーンと第二の分解ゾーンとの間のうちの少なくとも１つに、界面を備え得る。
【００１０】
他の実施形態において、これらの分解ゾーンは、中間相を備え得る。この中間相は、第一の分解ゾーンと第二の分解ゾーンとの間であり得る。あるいは、この中間相は、第一の分解ゾーンと第三の分解ゾーンとの間、および第三の分解ゾーンと第二の分解ゾーンとの間のうちの少なくとも１つに位置し得る。
【００１１】
これらの分解ゾーンは、ポリエステル、ポリエステルポリアルキレンオキシドコポリマー、ポリオルトエステル、ポリヒドロキシブチレート、ポリヒドロキシアルカノエート、ポリ酸無水物、ポリアミン、ポリカーボネート、これらのコポリマーおよび組み合わせからなる群より選択される材料を含み得る。
【００１２】
特定の実施形態において、第一の分解ゾーンは、第二の分解ゾーンより非晶質性が高い領域を含む。同様に、第二の分解ゾーンは、第一の分解ゾーンより結晶性が高い領域を含み得る。別の実施形態において、少なくとも１つの分解ゾーンは、多孔質構造を含む。
【００１３】
本開示の移植物は、整形外科用修復デバイスおよび軟部組織修復デバイスからなる群より選択され得る。１つの例において、この移植物は、骨アンカーである。
【００１４】
いくつかの実施形態において、この移植物は、生物活性薬剤、もしくは骨伝導性無機相を含み得るか、または少なくとも１つの分解ゾーンは、ポリマー薬物を含み得る。より具体的には、これらの分解ゾーンのうちの少なくとも１つの分解は、生物活性薬剤の溶出に対応し得る。
【００１５】
本明細書中に記載される例示的な実施形態は、添付の図面を参照しながら、以下の説明からより容易に明らかになる。
【発明の効果】
【００１６】
本発明により、整形外科用の固定デバイスの分野における改善が達成される。
【図面の簡単な説明】
【００１７】
【図１Ａ】図１Ａは、本開示による分解ゾーンを有する移植物の実施形態の側面図を示す。
【図１Ｂ】図１Ｂは、本開示による分解ゾーンを有する移植物の実施形態の側面図を示す。
【図２Ａ】図２Ａは、本開示による移植物の別の実施形態の側面斜視図を示す。
【図２Ｂ】図２Ｂは、本開示による移植物の別の実施形態の平面図を示す。
【図３Ａ】図３Ａは、本開示による移植物のなお別の実施形態の側面斜視図を示す。
【図３Ｂ】図３Ｂは、本開示による移植物のなお別の実施形態の平面図を示す。
【図４】図４は、本開示により外部のねじ回しにより骨塊に挿入されている、本開示の骨ねじの断面図を示す。
【図５】図５は、骨ねじから延びる縫合糸の自由端をさらに示す、図４の骨ねじおよび骨塊の断面図を示す。
【発明を実施するための形態】
【００１８】
本開示は、整形外科用固定デバイス（例えば、干渉ねじまたは骨アンカー）および軟部組織修復デバイスが挙げられるが、これらに限定されない、医療デバイス（移植物）に関する。この医療デバイスは、少なくとも２つの分解ゾーンを備える。いくつかの実施形態において、少なくとも２つの分解ゾーンが、この移植物の外側同心部分および内側同心部分にそれぞれ位置し、そして少なくとも１つの分解ゾーンは、生物活性薬剤を含む。別の実施形態において、これらの分解ゾーンは、この移植物の遠位部分および近位部分に位置する。代替の実施形態において、この固定デバイスは、少なくとも２つの均質分解ゾーンを備える。他の代替の実施形態において、この移植物は、少なくとも２つの分解ゾーンを備え、各ゾーンが異なる分解機構を有する。本開示の移植物は、種々の材料（生分解性ポリマー、セラミックおよび金属合金、ならびにこれらの組み合わせが挙げられる）から作製され得る。
【００１９】
用語「生分解性」は、本明細書中で使用される場合、生体吸収性材料と生体再吸収性材料との両方を包含するように定義される。生分解性とは、その材料が身体条件下で分解するかもしくは構造的一体性を失うこと（例えば、酵素分解もしくは加水分解）、または身体内の生理学的条件下で、その分解産物が身体により排出可能もしくは吸収可能であるように、（物理的もしくは化学的に）分解することを意味する。
【００２０】
以下の明細書において、用語「近位」とは、そのデバイスの使用者に近い方の部分を意味し、一方で、用語「遠位」とは、そのデバイスの使用者から遠い方の部分をいう。
【００２１】
本開示の１つの実施形態による移植物が、図１Ａおよび図１Ｂに図示されている。骨アンカー２は、遠位部分４および近位部分６を備える、円錐形の細長本体を備える。骨アンカー２はまた、デバイス２の近位部分６に位置する外側アイレット８を備える。骨アンカー２は、円錐の形状であり、遠位部分４が頂点（鋭利な先端）を形成している。遠位部分４が丸みを帯びて、鈍い先端を提供し得ることもまた想定される。他の実施形態において、遠位部分４は、このデバイスと、周囲の組織または骨との機械的連結を提供する、任意の幾何学的形状または構成のものであり得る。外側アイレット８は、縫合糸（図示せず、例えば、超高分子量ポリエチレン縫合糸（ＵＨＭＷＰＥ））と連絡するように設計される。
【００２２】
図示される実施形態において、遠位部分４および近位部分６は、異なる分解速度を有する材料を含む。より具体的には、デバイス２の遠位部分４は、このデバイスの近位部分６と比較して、より速い分解速度を有する材料および／または組成物を含み得る。デバイス２の近位部分６は、より遅い分解速度を有し得、デバイス２をより長い期間にわたって安定化し、より多くの組織の内方成長を可能にする。アイレット８は、より長い期間にわたる強度を提供し得る（最も遅く分解する）こともまた想定される。換言すれば、移植物２は、遠位部分４において最も速く分解し、そして近位部分６において最も遅く分解する。代替の実施形態において、遠位部分４および近位部分６は、異なる分解機構（例えば、表面腐食または内部腐食）を有し得る。このことは、後に議論される。示されるように、移植物２は、外側をねじ切りされているが、他の実施形態は、デバイス２と周囲の組織または骨との機械的安定性を改善し得る、異なる表面幾何学的形状（溝付き、こぶ付き、または平坦が挙げられる）を有し得ることが想定される。
【００２３】
図１Ｂは、図１Ａと類似の実施形態であることが理解されるので、同じである全ての番号および説明は、プライム記号を付けて表され、そして違いが以下に記載される。図１Ｂは、骨アンカー２’を図示し、この骨アンカーは、移植物２’の遠位部分４’と近位部分６’との間に位置する中間部分５をさらに備える。中間部分５は、遠位部分４’より遅い分解速度を有する材料および／または組成物を含み得るが、近位部分６’およびアイレット８’と比較して、より速い分解速度を示す。一般に、図１Ｂによるデバイスは、移植物２’の遠位部分４’において最も速く分解し、そして近位部分６’において最も遅く分解する（図１Ａと類似）。
【００２４】
本開示による移植物の別の実施形態が、図２Ａおよび図２Ｂに図示されている。移植物２０は、円筒形の細長本体２１およびアンカーピン４０を備える、骨ねじである。細長本体２１は、この細長本体を通って軸方向に延びる通路２３を有する。細長本体２１は、空洞を有する近位部分２２を備え、この空洞は、細長本体２１を回転させ、そして細長本体２１を骨内に打ち込むための、対応する形状の外部駆動道具（例えば、ＨｅｒｃｕｌｏｎＴＭ  Ｓｏｆｔ  Ｔｉｓｓｕｅ  Ｆｉｘａｔｉｏｎ  Ｓｙｓｔｅｍ，Ｕｎｉｔｅｄ  Ｓｔａｔｅｓ  Ｓｕｒｇｉｃａｌ，Ｎｏｒｔｈ  Ｈａｖｅｎ，ＣＴ）と協働するためのものである。
【００２５】
骨ねじ２０はまた、同心部分３２および３４（それぞれ、内側分解ゾーンおよび外側分解ゾーン）を備え、これらの同心部分は、細長本体２１の周囲全体の長さに延び得るが、同心部分（３２、３４）のうちの少なくとも１つは、周囲の一部または弧に沿って延び得ることが想定される。図示されるように、同心部分３２、３４は、断面積がほぼ円筒形またはリング形状であり、そして細長本体２１の長さ「Ｌ」に沿って延びるが、同心部分３２、３４は、細長本体２１の全長「Ｌ」より短い長さに延び得ることが想定される。内側同心部分３２および外側同心部分３４は、断面積がほぼリング形状であるが、内側同心部分３２は、形状が円筒であり得る（このデバイスがほぼコア／シースの構築物を構成する）ことが想定される。一般に、内側同心部分３２は、少なくとも部分的にか、または実質的に、外側同心部分３４の内側にある。特定の実施形態において、外側同心部分３４は、最も速い分解速度を有し、一方で、内側同心部分３２は、最も遅い分解速度を有する。示されるように、移植物２０は、細長本体２１の外側をねじ切りされるが、他の実施形態は、このデバイスと周囲の組織または骨との機械的固定を改善し得る、他の幾何学的形状（溝付き、こぶ付き、または平坦が挙げられる）を有し得ることが想定される。本開示と組み合わせられ得る骨ねじの１つの実施形態は、米国特許第５，１５６，６１６号（これは、本明細書中に参考として援用される）である。
【００２６】
骨ねじが分解するにつれて、組織の内方成長が可能になり、この移植物の安定性および一体化が増強される。より具体的には、外側同心部分３４が分解するにつれて、組織の内方成長が可能になり、内側同心部分３２が、デバイス２０を安定化する。一旦、（外側部分３４内への）組織の内方成長がこのデバイスを機械的に支持すると、内側同心部分３２が分解し得、さらなる組織の内方成長を可能にする。代替の実施形態において、同心部分３２および３４は、異なる分解機構（例えば、表面腐食または内部腐食）を有し得る。このことは、後に記載される。異なる分解速度および／または機構は、このデバイスの材料および／または組成を変更すること、あるいは種々の加工パラメータを変更することによって、調整され得ることが想定される。
【００２７】
アンカーピン４０は、図２Ａにおいて矢印により示されるように、細長本体２１の遠位部分２４と連絡する。アンカーピン４０は、近位端にアイレット４２を備え、そして遠位単に丸みを帯びた先端４４を備える。ある実施形態において、アイレット４２は、縫合糸４６（例えば、ＵＨＭＷＰＥ縫合糸４６）と連絡する。使用のために組み立てられるとき、アンカーピン４０は細長本体２１を通して供給され、そして縫合糸４６が、移植物２０の通路２３を通過し、そして細長本体２１の近位部分２２を越えて延びる。
【００２８】
図３Ａ〜図３Ｂは、図２Ａ〜図２Ｂと類似の実施形態であることが理解されるので、図３Ａ〜図３Ｂにおいて同じである全ての番号および説明は、プライム印を付けて表され、そして違いが以下に記載される。図３Ａは、中間同心部分３３をさらに備える骨アンカー２０’を図示する。中間同心部分３３は、断面がほぼリング形状であり、そして外側同心部分３４’と内側同心部分３２’との間に位置する。中間同心部分３３は、外側同心部分３４’より遅い分解速度を有する材料および／または組成物を含み得、一方で、内側同心部分３２’と比較してより速い分解速度を示す。デバイス２０’は、移植物２０’の外側同心部分３４’において最も速く分解し、そして内側同心部分３２’において最も遅く分解する。
【００２９】
別の実施形態において、このデバイスは、少なくとも２つの分解ゾーンを備え、少なくとも１つの分解ゾーンは、特定の時点での創傷治癒サイクルを補完する特定の治療剤を放出する。例えば、医療デバイスの最初の移植の際に、好中球およびマクロファージを刺激する治療剤（例えば、コロニー刺激因子（ＣＳＦ））を放出することが有用であり得る。より後の時点で、第二の分解ゾーンが分解し得、抗炎症剤／再生誘発剤（例えば、インターロイキン１０（ＩＬ−１０））を放出して、慢性炎症を最小にすることを補助する。第三の時点で、第三の分解ゾーンが分解し得、生物活性薬剤（例えば、この移植物が整形外科用修復デバイスである場合、例えば骨芽細胞にシグナル伝達し得る骨形成タンパク質（ＢＭＰ））を放出する。さらに、本開示による移植物は、２つまたは３つの分解ゾーンに限定されず、３つより多くの分解ゾーン／機構もまた想定されることが、理解されるべきである。本開示のデバイスに組み込まれ得る適切な生物活性薬剤は、以下に列挙される。
【００３０】
本開示による分解ゾーンは、移植物の種々の体積を構成または占有し得ることが留意されるべきである。例えば、第一の分解ゾーンは、全移植物体積の約１／１０〜全移植物体積の約９／１０を占有し得る。逆に、残りの分解ゾーンは、この移植物の残りの部分を占有し得る。別の例において、図１Ａおよび図１Ｂに図示される実施形態において、遠位部分４は、全移植物体積の約１／１０〜全移植物体積の約９／１０を占有し得る。残りの近位部分６は、この移植物体積の残りの部分を構成し得る。
【００３１】
本開示の特定の実施形態の分解速度は、異なる材料または異なる組成物、コポリマーなどを提供することにより、変更され得る。例えば、図１Ａの骨アンカーは、遠位部分４が７０：３０の比のラクチド／グリコリドコポリマーを含有し、一方で近位部分６が８５：１５の比のラクチド／グリコリドコポリマーを含有し得るように、製造され得る。３つの分解ゾーンを有する他の実施形態（例えば、図１Ｂ）において、遠位部分４’は、７０：３０の比のラクチド／グリコリドコポリマーを含有し得、中間部分５は、８５：１５の比のラクチド／グリコリドコポリマーを含有し得、そして近位部分６’は、１００：０の比のラクチド／グリコリドコポリマーを含有する。種々のポリマーが、互いに組み合わせて使用され得ることが理解されるべきである。例えば、ジオキサノンポリマーが第一の分解性部分を構成し得、一方で、コラーゲンが第二の部分を構成し得る。分解速度を変更するために、異なる材料が組み合わせられ得ることもまた留意されるべきである。例えば、分解性ポリマーが第一の分解性部分を構成し得、一方で、分解性金属合金が第二の分解性部分を構成し得る。少なくとも２つの分解ゾーンを有する移植物を作製するために、上に記載された種々の材料および組成物が組み合わせられ得る。あるいは、異なる材料および組成物は、類似の分解速度および分解機構を与え得る。
【００３２】
当業者は、パラメータ（ポリマーの組成および化学、密度、形態、結晶構造、溶解度、熱特性、分子量、サイズ、間隙率および細孔サイズ、湿潤性および加工パラメータが挙げられるが、これらに限定されない）を変更することにより、移植物（全体としてか、あるいは種々の分解ゾーン）の分解機構を変更し得る。移植物を加工して、上に列挙された種々のパラメータ（ポリマーの結晶性および形態、密度、分子量、間隙率および細孔サイズが挙げられるが、これらに限定されない）を制御することは、当業者の知識の範囲内である。一般に、移植物は、細胞が増殖することを可能にし、そして引き続く組織の内方成長を可能にし、一方で、異なる分解ゾーンが経時的に分解するように調整され得る。
【００３３】
分解速度またはプロフィールはまた、異なる分解機構を使用して変更され得る。例えば、内部腐食を起こすポリマー組成物は、分解機構が表面腐食である（同じかまたは異なる）ポリマー組成物とは異なる分解プロフィールを有し得る。内部腐食は、移植物内への水の侵入速度が、ポリマーが水溶性材料に変換される速度を超える場合に起こる。水の取り込みの結果として、内部腐食プロセスが、その移植物の全体積にわたって起こる（Ｂｉｏｍａｔｅｒｉａｌｓ  Ｓｃｉｅｎｃｅ，１２３−１２５頁、第２版、Ｅｌｓｅｖｉｅｒ  Ａｃａｄｅｍｉｃ  Ｐｒｅｓｓ  ２００４）。代表的に、親水性ポリマーは内部腐食しやすいが、特定の実施形態において、（疎水性である）ラクトンは内部腐食しやすい。あるいは、表面腐食が起こり得、この場合、生体腐食プロセスは、このデバイスの表面に制限され、従って、このデバイスは、経時的に次第に薄くなり、一方で、その構造的一体性を長期間にわたって維持する。
【００３４】
いくつかの実施形態において、分解ゾーンのうちの少なくとも１つは、表面腐食性ポリマーを含有し得、一方で、別の分解ゾーンは、内部腐食ポリマーを含有し得る。特定の実施形態において、その強度損失を、創傷治癒サイクルに対応するように調整することが有利であり得る。強度損失を制御するための１つの方法は、表面腐食性ポリマーを利用するか、内部腐食性ポリマーを利用するかを選択することであり得る。例えば、図２Ａに図示される骨アンカーにおいて、最外同心ゾーンが表面腐食性ポリマー（例えば、ポリオルトエステル）を含有することが有利であり得る。このことは、（外側部分の表面が腐食する間に）このデバイスの外側部分への組織の組み込みを可能にし得、創傷治癒サイクル全体にわたって、より安定な移植物を提供する。あるいは、内側同心部分（図２Ａ）は、内部腐食性ポリマー（例えば、ラクチド／グリコリドコポリマー）を含有し得、このことは、この移植物がより高い強度を維持することを可能にし、移植物およびアイレットの全体を安定化する。本明細書中に記載される種々の実施形態が、表面腐食性ポリマーと内部腐食性ポリマーとの組み合わせを含有し得ることが理解されるべきである。
【００３５】
別の実施形態において、この移植物は、少なくとも２つの均質分解ゾーンを備える固定デバイスを備え得る。用語「均質」とは、本明細書中で使用される場合、（充填材／粒子で）強化されておらず、塊状材料全体にわたって類似または一貫した組成を有する組成物を意味する。逆に、不均質な移植物は、セラミック充填材（例えば、ヒドロキシアパタイトまたはリン酸三カルシウム）を有するポリマーを含有し得る。本開示のいくつかの実施形態は、必ずしもセラミック充填材を必要としない。なぜなら、本明細書中に開示される複合移植物は、固定デバイスを組織内に打ち込むことに伴う力に耐えるために十分な強度および剛性を有するからである。例えば、移植物は、以下に列挙される適切な材料を含有し得、この場合、分解ゾーンのうちの少なくとも２つは、全体がポリマーである。
【００３６】
あるいは、ポリマーの結晶性が、特定の分解性ポリマーの分解速度を制御するために使用され得る。いくつかのポリマーにおいて、ポリマー形態の変化が、水和および加水分解の変化をもたらす。結晶性が高く、高度に配向された構造を有し、密に充填されたポリマー鎖を有するポリマーは、非晶質性が高いポリマーよりも加水分解に対してより抵抗性であり得る。例えば、ポリ（乳酸）（ＰＬＡ）は、４つの形態学的に異なるポリマー（ポリ（Ｄ−ラクチド）（Ｄ−ＰＬＡ）、ポリ（Ｌ−ラクチド）（Ｌ−ＰＬＡ）、ポリ（Ｄ，Ｌ−ラクチド）（Ｄ，Ｌ−ＰＬＡ）およびメソポリ（Ｌ−ラクチド）（ｍｅｓｏ−ＰＬＡ））として存在する。非晶質ポリマーとして、Ｄ，Ｌ−ＰＬＡは、より親水性が高く、従って、薬物送達型の用途に役立ち得る。あるいは、半結晶性Ｌ−ＰＬＡは、高い強度および増加した靭性を必要とする用途において使用するために好ましく、従って、Ｌ−ＰＬＡは、特定の用途において好ましくあり得る。ポリマーの形態は、異なる加工方法およびパラメータを制御して、所望の分解速度を有する所望の形態を得ることにより、制御され得る。適切なポリマーとしては、以下に列挙されるものが挙げられる。
【００３７】
本開示の特定の実施形態において、分解ゾーンは、界面により分離され得、一方で、本開示の他の実施形態では、分解ゾーンは、漸進的な移行または中間相により輪郭を描かれ得る。用語「界面」とは、本明細書中で使用される場合、２つの領域の間（この場合、２つの分解ゾーンの間）の共通の界面を形成する表面を意味する。この界面は、１つの分解ゾーンから別の分解ゾーンへの急激な移行部である。用語「中間相」とは、本明細書中で使用される場合、一般に、分解ゾーンのバルク特徴の間の領域を意味する。中間相は、１つの分解ゾーンから別の分解ゾーンへの、漸進的な移行または勾配移行である。例えば、図１において、遠位分解ゾーン（塊状領域）は、約８２：１８の比のラクチド／グリコリドを含有し得、一方で、近位部分（塊状領域）は、約９０：１０の比を含有し得る。中間相において、遠位分解ゾーンからの近位分解ゾーンの分離は、ラクチド／グリコリドの比が約８２：１８〜約９０：１０の間のいずれかである勾配移行を包含し得る。換言すれば、遠位部分に近い方の中間相は、より少ない（８２％に近い）ラクチドを含有し、一方で、遠位部分に近い方の中間相領域は、より多くの（９０％に近い）ラクチドを含有し得る。別の実施形態において、この移植物は、バルク間隙率またはバルク結晶化度が（例えば、この移植物の内側同心部分から外側同心部分への）漸進的な移行を起こす中間相を含み得る。本開示による他の実施形態は、中間相または界面を含み得ること、および上記説明は、示される図および記載されるものに限定されないことが理解されるべきである。
【００３８】
本開示の特定の実施形態において有用であり得る異なる分解ゾーンまたは部分のためのさらなる組成を、以下の表１に要約する。
【００３９】
【表１】
2010240412.tif 000003
移植物の間隙率を変更することは、移植物の種々の部分への組織の内方成長および分解を制御するための別の方法であり得る。多硬質移植物は、連続気泡構造を有し得、この構造において、細孔が互いに連結して、相互に接続されたネットワークを形成している。逆に、本開示の移植物は、不連続気泡発泡体であり得、この場合、細孔は、相互に接続していない。不連続気泡デバイスは、一般に密度がより高く、そしてより高い圧縮強度を有する。これらはまた、発泡体またはスポンジ様材料の形態であり得る。
【００４０】
特定の実施形態において、本開示の多孔質移植物は、当業者の知識の範囲内である種々のプロセスを使用して、製造され得る。例えば、発泡体は、標準的な凍結乾燥（フリーズドライ）技術、溶媒キャスティングおよび粒子浸出、圧縮成型、相分離、気体発泡（例えば、ＣＯ２などの内部発泡剤）またはポロゲン（ｐｏｒｏｇｅｎ）（例えば、塩粒子）の使用によって、製造され得る。特定の実施形態において、組織足場として使用される発泡体はまた、コンピュータ支援設計技術（立体造形（ｓｏｌｉｄ  ｆｒｅｅｆｏｒｍ  ｆａｂｒｉｃａｔｉｏｎ；ＳＦＦ）、立体リソグラフィなどが挙げられる）により作成され得る。
【００４１】
本開示の移植物は、ポリマー（例えば、ポリエステルから作製されるもの（例えば、ラクチド、グリコリド、カプロラクトン、およびバレロラクトン）；ポリカーボネート（例えば、トリメチレンカーボネート、テトラメチレンカーボネート、チロシンカーボネート、ポリイミドカーボネート、ポリイミノカーボネート（例えば、ポリ（ビスフェノールＡ−イミノカーボネート）およびポリ（ヒドロキノン−イミノカーボネート）など）；ジオキサノン（例えば、１，４−ジオキサノン）；ジオキセパノン（例えば、１，４−ジオキセパン−２−オンおよび１，５−ジオキセパン−２−オン）、エチレングリコール、エチレンオキシド、エステルアミド、γ−ヒドロキシバレレート、β−ヒドロキシプロピオネート、α−ヒドロキシ酸、ポリヒドロキシブチレート、ポリ（オルトエステル）；ポリヒドロキシアルカノエート；ポリウレタン；ポリホスファゼン；ポリ（フマル酸プロピレン）；ポリ酸無水物；ポリアミン；ポリエステル無水物；ポリマー薬物（例えば、ポリジフルニソール、ポリアスピリン、およびタンパク質治療剤）；生物学的に修飾された（例えば、タンパク質、ペプチド）分解性ポリマー）、ならびにこれらのコポリマーおよび組み合わせが挙げられるが、これらに限定されない、生分解性ポリマーを含有し得る。
【００４２】
適切な天然生分解性ポリマーとしては、コラーゲン；ポリ（アミノ酸）；多糖類（例えば、セルロース（カルボキシメチルセルロースを含む）、デキストラン、キチン、キトサン、アルギネート、ヒアルロン酸、およびグリコサミノグリカン）；フィブリンおよびフィブリノゲン；ヒアルロン酸；ガット；これらのコポリマーおよび組み合わせが挙げられる。コラーゲンとは、本明細書中で使用される場合、天然コラーゲン（例えば、動物由来のコラーゲン）、ゼラチン化コラーゲン、または合成コラーゲン（例えば、ヒト組換えコラーゲンもしくは細菌組換えコラーゲン）を包含する。
【００４３】
特定の実施形態は、適切な生分解性セラミック（例えば、α−リン酸三カルシウム（α−ＴＣＰ）、β−リン酸三カルシウム（β−ＴＣＰ）、ヒドロキシアパタイト、およびこれらの組み合わせ）を含有し得る。
【００４４】
適切な生分解性金属合金としては、マグネシウム合金およびマンガン合金が挙げられる。
【００４５】
いくつかの実施形態において、ヒドロゲルが、分解ゾーンのうちの少なくとも１つを構成し得る。膨潤性材料は、組織欠損内へのより良好な繋留、およびより満足なフィットを提供し得る。適切な膨潤性材料としては、分解性または修飾ポリマー／コポリマー（ＨＥＭＡ、ビニルピロリドン、アクリル酸、ホスホリルコリン官能性アクリレートおよびメタクリレート、ヒドロキサメート、ビニルアルコール、および／または他の生体適合性ビニルモノマーもしくはポリマー、ならびにこれらの組み合わせが挙げられる）が挙げられるが、これらに限定されない。上記材料は、当業者に公知である方法（分解性架橋剤の使用が挙げられる）により調製され得る。
【００４６】
本開示の移植物を作製する方法は、複数の注入点を用いる射出成型を包含し、各注入点に、異なる樹脂組成物が供給される。他の実施形態において、樹脂の連続的な成型が行われ得、この場合、より速い分解速度を有する部分が、より遅い分解速度を有する部分の上にオーバーモールディングされ得る。本開示の移植物を作製する別の代替の方法は、組成物のうちの少なくとも１つの選択的アニーリングを包含する。この選択的アニーリングは、異なる結晶形態（例えば、結晶性領域対非晶質領域、および結晶サイズ）を生じ、これは、分解速度および分解機構（内部腐食対表面腐食）を変更し得る。
【００４７】
あるいは、本開示の特定の実施形態は、種々の材料（例えば、フィルム、織布構造、不織布構造、編布構造または編組布構造（例えば、メッシュ））を用いて補強され得る。これらの補強物質は、分解プロフィールを改変するため、移植物を機械的に補強するため、または生物活性薬剤の制御された放出のためのキャリアとして、利用され得る。
【００４８】
さらに、移植物の任意の部分が、生物学的に受容可能な添加剤（例えば、可塑剤、酸化防止剤、色素、画像増強剤、希釈剤、生物活性薬剤（例えば、薬学的薬剤および医学的薬剤）、ならびにこれらの組み合わせ）を含有し得、これらの添加剤は、デバイス上にコーティングされ得るか、またはポリマー、セラミックもしくは金属合金に含浸され得る。
【００４９】
移植物に組み込まれ得る医学的薬剤としては、抗菌剤、抗ウイルス剤、抗真菌剤などが挙げられる。抗菌剤とは、本明細書中で使用される場合、単独でかまたは身体（免疫系）の補助によって、病原性であり得る（疾患を引き起こす）微生物を身体が破壊するかまたはこれらの微生物に抵抗することを補助する薬剤により定義される。用語「抗菌剤」は、抗生物質、集団感知遮断薬、界面活性剤、金属イオン、抗菌タンパク質および抗菌ペプチド、抗菌多糖類、防腐剤、消毒薬、抗ウイルス剤、抗真菌剤、集団感知遮断薬、ならびにこれらの組み合わせを包含する。本開示と組み合わせられ得る適切な防腐剤および消毒薬の例としては、ヘキサクロロフェン、陽イオン性ビグアニド（クロロヘキサジンおよびシクロヘキシジンなど）、ヨウ素およびヨウ素担体（ポビドン−ヨウ素など）、ハロ置換フェノール化合物（ＰＣＭＸ（例えば、ｐ−クロロ−ｍ−キシレノン）およびトリクロサン（例えば、２，４，４’−トリクロロ−２’−ヒドロキシ−ジフェニルエーテル）など）、フラン医薬調製物（ニトロフラントインおよびニトロフラゾンなど）、メタナミン、アルデヒド（グルタルアルデヒドおよびホルムアルデヒドなど）、アルコール、これらの組み合わせなどが挙げられる。いくつかの実施形態において、抗菌剤のうちの少なくとも１つは、防腐剤であり得る（例えば、トリクロサン）。
【００５０】
本開示と組み合わせられ得る抗生物質のクラスは、テトラサイクリン（モノサイクリンなど）、リファマイシン（リファンピンなど）、マクロライド（エリスロマイシンなど）、ペニシリン（ナフシリンなど）、セファロスポリン（セファゾリンなど）、β−ラクタム抗生物質（イミペネムおよびアズトレオナムなど）、アミノグリコシド（ゲンタマイシンおよびＴＯＢＲＡＭＹＣＩＮ（登録商標）など）、クロラムフェニコール、スルホンアミド（スルファメトキサゾールなど）、糖ペプチド（バンコマイシンなど）、キノロン（シプロフロキサシンなど）、フシジン酸、トリメトプリム、メトロニダゾール、クリンダマイシン、ムピロシン、ポリエン（アンホテリシンＢなど）、アゾール（フルコナゾールなど）、ならびにβ−ラクタムインヒビター（スルバクタムなど）を含む。添加され得る他の抗菌剤としては、例えば、抗菌ペプチドおよび／または抗菌タンパク質、抗菌多糖類、集団感知遮断薬（例えば、臭素化フラノン）、抗ウイルス剤、金属イオン（例えば、イオン性銀およびイオン性銀ガラス）、界面活性剤、化学療法薬物、テロメラーゼインヒビター、他の環状モノマー（５環式モノマーが挙げられる）、ミトザントロンなどが挙げられる。
【００５１】
いくつかの実施形態において、使用され得る適切な生物活性薬剤としては、着色剤、色素、防腐剤、タンパク質調製物およびペプチド調製物、タンパク質治療剤、多糖類（例えば、ヒアルロン酸）、レクチン、脂質、プロバイオティクス、脈管形成剤、抗血栓剤、抗凝固剤、凝固剤、鎮痛薬、麻酔薬、創傷修復剤、化学療法剤、生物学的物質、抗炎症剤、抗増殖剤、診断剤、解熱剤、消炎剤および鎮痛薬、血管拡張薬、抗高血圧症薬および抗不整脈剤、低血圧剤、鎮咳剤、抗腫瘍剤、局所麻酔薬、ホルモン製剤、喘息治療剤および抗アレルギー剤、抗ヒスタミン薬、抗血液凝固剤、鎮痙薬、大脳循環および代謝改善剤、抗うつ薬および抗不安薬、ビタミンＤ製剤、低血糖症剤、抗潰瘍剤、催眠薬、抗生物質、抗真菌剤、鎮静剤、気管支拡張剤、抗ウイルス剤、排尿障害剤、臭素化フラノンまたはハロゲン化フラノンなどが挙げられる。ある実施形態において、ポリマー薬物（例えば、このような化合物のポリマー形態であり、例えば、ポリマー抗生物質、ポリマー防腐薬、ポリマー化学療法剤、ポリマー抗増殖剤、ポリマー防腐薬、ポリマー非ステロイド性抗炎症薬（ＮＳＡＩＤ）など）およびこれらの組み合わせが、利用され得る。
【００５２】
特定の実施形態において、本開示の移植物は、適切な医療薬剤（例えば、ウイルスおよび細胞、ペプチド、ポリペプチドおよびタンパク質、アナログ、ムテイン、ならびにその活性フラグメント（例えば、免疫グロブリン、抗体（モノクローナルおよびポリクローナル）、サイトカイン（例えば、リンホカイン、モノカイン、ケモカイン））、血液凝固因子、造血因子、インターロイキン（ＩＬ−２、ＩＬ−３、ＩＬ−４、ＩＬ−６）、インターフェロン（β−ＩＦＮ、α−ＩＦＮおよびγ−ＩＦＮ）、エリスロポイエチン、ヌクレアーゼ、腫瘍壊死因子、コロニー刺激因子（例えば、ＧＣＳＦ、ＧＭ−ＣＳＦ、ＭＣＳＦ）、インスリン、抗腫瘍剤および癌抑制因子、血液タンパク質、性腺刺激ホルモン（例えば、ＦＳＨ、ＬＨ、ＣＧなど）、ホルモンおよびホルモンアナログ（例えば、成長ホルモン）、ワクチン（例えば、腫瘍抗原、細菌抗原およびウイルス抗原）；ソマトスタチン；抗原；血液凝固因子；増殖因子または成長因子；タンパク質インヒビター、タンパク質アンタゴニスト、およびタンパク質アゴニスト；核酸（例えば、アンチセンス分子、ＤＮＡ、ＲＮＡ、オリゴヌクレオチド、ポリヌクレオチドおよびリボザイム、ならびにこれらの組み合わせ）を含有し得る。本開示による移植物の分解機構は、特定の放出速度を提供するように調整され得ることが理解されるべきであり、ここで、特定の材料の分解は、生物活性薬剤の溶出または放出に対応し得る。
【００５３】
上記生物活性薬剤と本開示の材料とを組み合わせるための方法は、当業者の知識の範囲内であり、そして混合、ブレンド、合成、スプレー、吸上（ｗｉｃｋｉｎｇ）、溶媒エバポレーション、浸漬（ｄｉｐｐｉｎｇ）、ブラッシング、蒸着、共押し出し、毛管吸上（ｃａｐｉｌｌａｒｙ  ｗｉｃｋｉｎｇ）、フィルムキャスティング、成型などが挙げられるが、これらに限定されない。さらに、種々の薬剤をデバイスに組み込むために、溶媒が使用され得る。適切な溶媒としては、極性溶媒および非極性溶媒（例えば、アルコール（例えば、メタノール、エタノール、プロパノール）、塩素化炭化水素（例えば、塩化メチレン、クロロホルム、１，２−ジクロロ−エタン）、ならびに脂肪族炭化水素（例えば、ヘキサン、ヘプテン、および酢酸エチル））が挙げられるが、これらに限定されない。
【００５４】
本開示のデバイスに組み込まれる生物活性薬剤は、種々の放出プロフィール（０次、一次、二次、およびこれらの組み合わせの放出プロフィールが挙げられるが、これらに限定されない）を有し得る。所望の生物活性薬剤放出結果を達成するために、材料をより疎水性またはより親水性に改変することもまた、当業者の知識の範囲内である。先に記載したように、生物活性薬剤と材料との両方が、組織内への移植物の一体化に対応するように特定の放出機構を達成するために、変更され得る。
【００５５】
一旦、移植物が構築されると、この移植物は、当業者の知識の範囲内である任意の手段により滅菌され得る。これらの手段としては、エチレンオキシド、電子線（ｅ線）、γ線照射、オートクレーブ処理、プラズマ滅菌などが挙げられるが、これらに限定されない。
【００５６】
本明細書中で使用される場合、用語「組織」としては、皮膚、脂肪、筋膜、骨、筋肉、県、靭帯、器官、神経、および血管などの組織が挙げられるが、これらに限定されない。また、整形外科用デバイスとしては、本明細書中で使用される場合、模範的な骨（例えば、腕の骨、脚の骨、手／足の骨、距骨、寛骨、頭蓋骨、脊椎および椎骨、肋骨、鎖骨など）において使用され得るデバイスが挙げられる。
【００５７】
ここで図４および図５を参照すると、図２Ａ〜図２Ｂからの骨ねじ２０が、骨６０内に繋留されて示されている。骨ねじ２０の近位端は、嵌合するねじ回し５１に対応する六角形の断面５２を有し、このねじ回しは、骨ねじ２０を回転させる。ねじ回し５１が骨ねじ２０の近位端に挿入されると、骨６０にねじ込まれる。縫合糸４６もまた、骨ねじの軸方向通路２３から近位に延びるように示されている。外部のねじ回し５１は、縫合糸４６がこのねじ回し内に保持されることを可能にし、一方で、骨ねじ２０が骨にねじ込まれるように、構成され得る。本開示の種々の実施形態が、類似の様式で組織に挿入され得ることが理解されるべきであり、この実施例は、本明細書中に説明される実施形態に限定されない。
【００５８】
本開示は、整形外科修復デバイス（核修復デバイス、人工半月板、半月板修復デバイスおよび固定デバイス（脊椎固定デバイス、骨折プレート、ワイヤ、ピン、ねじ（干渉ねじおよび骨ねじ）、アンカー、骨髄内デバイス、人工靭帯、人工腱、軟骨移植物／足場、回旋筋腱板パッチ／移植物、ならびに骨腱移植片が挙げられるが、これらに限定されない）が挙げられるが、これらに限定されない）；ならびに軟部組織修復デバイス（縫合糸、バットレス、鋲、メッシュ、外科用綿撒糸、栓、吻合閉鎖具、吻合接続デバイス（例えば、シース）、組織パッチおよび足場が挙げられるが、これらに限定されない）に限定されないことが留意されるべきである。
【００５９】
上記説明は、多くの具体例を含むが、これらの具体例は、本開示の範囲の限定であると解釈されるべきではなく、単に、本開示の実施形態の例示であると解釈されるべきである。当業者は、添付の特許請求の範囲に規定されるような、本開示の範囲および趣旨内で、他の多くの可能性を予測する。
【図１Ａ】
2010240412.tif 000004
【図１Ｂ】
2010240412.tif 000005
【図２Ａ】
2010240412.tif 000006
【図２Ｂ】
2010240412.tif 000007
【図３Ａ】
2010240412.tif 000008
【図３Ｂ】
2010240412.tif 000009
【図４】
2010240412.tif 000010
【図５】
2010240412.tif 000011